(57)【要約】【課題】晶析操作において微細サイズの高品質の微細粒子を高効率かつ低コストで製造することができる晶析装置および晶析方法を提供することを目的とする。【解決手段】第１の溶媒１８，第２の溶媒２１に晶析対象の特定の晶析成分１９を含有させた原料溶液４を対象として、成分が溶解状態で含まれる液相から晶析成分１９を固体の形態で析出させて分離する晶析過程において、供給された原料溶液４を圧縮気体を用いた微粒化ノズル７によって微細液滴化して噴射容器１０内に噴出させ、噴出された微細液滴４ａが凝集して液化した処理済み溶液４＊を回収し、微細液滴化における微細液滴４ａの温度低下および溶媒の蒸散によって当該微細液滴内の液相における晶析成分１９の濃度の過飽和度を上昇させて晶析成分１９を固体の形態で析出させる。【選択図】図１
2015167891.tif 000002
【特許請求の範囲】
【請求項１】
溶媒に特定の成分を含有させた原料溶液を対象として、溶媒に前記成分が溶解状態で含まれる液相から前記成分を固体粒子の形態で析出させる晶析装置であって、
前記原料溶液を供給する溶液供給手段と、供給された前記原料溶液を微細液滴化して噴出させる微粒化ノズルと、前記噴出された微細液滴を収容する噴射容器と、前記微細液滴が凝集して液化した処理済み溶液を回収する回収部とを備え、
前記微細液滴化の過程にて微細液滴の温度低下および溶媒の蒸散によって当該微細液滴内の前記液相における前記成分の濃度の過飽和度を上昇させて前記成分を固体の形態で析出させる晶析過程を用い、
前記微粒化ノズルは、円形断面のスロート部の上流側および下流側に流れ方向に縮径するコンバージェント部および流れ方向に拡径するダイバージェント部がそれぞれ設けられたノズル本体部と、このノズル本体部に上流側から供給される圧縮気体の流れと同方向に前記原料溶液を吐出する液供給管とを有し、前記液供給管の吐出口が前記ノズル本体部の内側壁面から離れた前記スロート部の下流側に配置され、前記圧縮気体が前記スロート部で音速となる特性を有することを特徴とする晶析装置。
【請求項２】
前記供給される圧縮気体の圧力を制御することにより、少なくとも前記微細液滴の液滴サイズを含む噴霧条件を調整する噴霧条件調整手段を備えたことを特徴とする請求項１記載の晶析装置。
【請求項３】
前記溶液供給手段は、前記微粒化ノズルに供給される原料溶液の温度を調整する液温度調整手段を備えたことを特徴とする請求項１または２記載の晶析装置。
【請求項４】
前記噴射容器内において前記微粒化ノズルから噴出された微細液滴が衝突する液滴衝突板を備えたことを特徴とする請求項１乃至３のいずれかに記載の晶析装置。
【請求項５】
前記回収部内に回収された処理済み溶液に対して超音波を作用させる超音波照射部を備えたことを特徴とする請求項１乃至４のいずれかに記載の晶析装置。
【請求項６】
前記回収部内に回収された後に所定の濃度調整が行われた前記処理済み溶液を前記溶液供給手段に戻す液戻し手段を備え、前記晶析過程を複数回反復して実行することを特徴とする請求項１乃至５のいずれかに記載の晶析装置。
【請求項７】
前記溶媒として、前記成分を溶解する良溶媒と前記成分を予め規定された溶解度を超えて溶解しない貧溶媒とを混合した混合溶媒を用いることを特徴とする請求項１乃至６のいずれかに記載の晶析装置。
【請求項８】
溶媒に特定の成分を含有させた原料溶液を対象として、溶媒に前記成分が溶解状態で含まれる液相から前記成分を固体粒子の形態で析出させる晶析方法であって、
前記原料溶液を供給する溶液供給工程と、供給された前記原料溶液を圧縮気体を用いた微粒化ノズルによって微細液滴化して噴出させる液滴噴出工程と、前記噴出された微細液滴が凝集して液化した処理済み溶液を回収する回収工程とを含み、
前記液滴噴出工程にて微細液滴の温度低下および溶媒の蒸散によって当該微細液滴内の前記液相における前記成分の濃度の過飽和度を上昇させて前記成分を固体の形態で析出させる晶析過程を実行することを特徴とする晶析方法。
【請求項９】
前記液滴噴出工程において前記微粒化ノズルに供給される圧縮気体の圧力を制御することにより、少なくとも前記微細液滴の液滴サイズを含む噴霧条件を調整することを特徴とする請求項８記載の晶析方法。
【請求項１０】
前記溶液供給工程において、前記微粒化ノズルに供給される原料溶液の温度を調整することを特徴とする請求項８または９記載の晶析方法。
【請求項１１】
前記回収工程において前記微粒化ノズルから噴出された微細液滴を液滴衝突板に衝突させた後に回収することを特徴とする請求項８乃至１０のいずれかに記載の晶析方法。
【請求項１２】
前記回収された処理済み溶液に対して超音波を作用させることを特徴とする請求項８乃至１１のいずれかに記載の晶析方法。
【請求項１３】
前記回収された後に所定の濃度調整が行われた前記処理済み溶液に対して、前記晶析過程を複数回反復して実行することを特徴とする請求項８乃至１２のいずれかに記載の晶析方法。
【請求項１４】
前記溶媒として、前記成分を溶解する良溶媒と前記成分を予め規定された溶解度を超えて溶解しない貧溶媒とを混合した混合溶媒を用いることを特徴とする請求項８乃至１３のいずれかに記載の晶析方法。
【発明の詳細な説明】
【技術分野】
【０００１】
本発明は、溶媒に特定の成分を溶解させた原料溶液から当該成分を所望の結晶形かつ微細な固体粒子の形態で析出させる晶析装置および晶析方法に関するものである。
【背景技術】
【０００２】
化学肥料や医薬品原薬の製造、発酵母液からのアミノ酸分離、有機化合物の精製など、原料溶液から製品となる固体成分を分離することが求められる化学工業分野では、液相中に含まれる特定の溶質成分を所望の結晶形として析出させて固体として分離する晶析操作が多用される。晶析操作の基本は、過飽和状態の液相から析出される結晶が高純度かつ所望の結晶形に制御されることにあり、所望の結晶を得るためには、晶析の駆動力である過飽和度の制御、すなわち晶析装置内における溶質成分の濃度を精密に制御することが不可欠である。
【０００３】
従来より工業用の晶析装置では、過飽和状態の生成や過飽和度の制御の手段として、原料溶液を冷却・加圧する方法や、原料溶液中の溶媒を蒸発させて濃度を上昇させる方法などが用いられている。さらには溶質成分が溶解した良溶媒に貧溶媒を添加し、溶質の溶解度を制御することにより効率的に結晶を析出させる非溶媒添加晶析が用いられる場合が多い。
【０００４】
これらの方法は所望の結晶形を高純度で得ることを主眼においているため、粒径制御が求められる場合には、晶析で得られた粗大粒子を専用の粉砕装置によって微粒子化する処理を必要としていた。ところが粉砕装置による微粒子化には到達可能な微細サイズにおいて限界があり、実用上必要とされる高品質の微細粒子を得ることが困難であった。
【０００５】
微細粒子を晶析により得る方法としては超臨界流体を用いた方法がある（非特許文献１参照）。非特許文献１によれば、二酸化炭素とイブプロフェンを３０８Ｋ、１５ＭＰａまで加温、加圧して超臨界流体として噴射することにより、平均粒径０．３μｍの粒子が得られている。
【先行技術文献】
【非特許文献】
【０００６】
【非特許文献１】内田博久、松岡正邦「医薬品・食品の機能制御を目指した環境調和型分離技術 医薬品等有機物微結晶調製のための超臨界晶析法の考え方と操作」分離技術，Vol.33 No.6 Page.369-374 (2003)
【発明の概要】
【発明が解決しようとする課題】
【０００７】
しかしながら上述の非特許文献例を含め、従来技術は微細粒子を得るために二酸化炭素ガスを大量に使用する必要があることから、環境負荷の高いプロセスとなっている。さらには二酸化炭素ガスを超臨界状態にする必要があるために装置が大がかりとなり、コストのかかる製造方法となっている。このため、従来より高い環境負荷およびコストを要するプロセスを用いることなく、高品質の微細粒子を製造する技術が望まれていた。
【０００８】
そこで本発明は、晶析操作において微細サイズの高品質の微細粒子を低環境負荷かつ低コストで製造することができる晶析装置および晶析方法を提供することを目的とする。
【課題を解決するための手段】
【０００９】
本発明の晶析装置は、溶媒に特定の成分を含有させた原料溶液を対象として、溶媒に前記成分が溶解状態で含まれる液相から前記成分を固体粒子の形態で析出させる晶析装置であって、前記原料溶液を供給する溶液供給手段と、供給された前記原料溶液を微細液滴化して噴出させる微粒化ノズルと、前記噴出された微細液滴を収容する噴射容器と、前記微細液滴が凝集して液化した処理済み溶液を回収する回収部とを備え、前記微細液滴化の過程にて微細液滴の温度低下および溶媒の蒸散によって当該微細液滴内の前記液相における前記成分の濃度の過飽和度を上昇させて前記成分を固体の形態で析出させる晶析過程を用い、前記微粒化ノズルは、円形断面のスロート部の上流側および下流側に流れ方向に縮径するコンバージェント部および流れ方向に拡径するダイバージェント部がそれぞれ設けられたノズル本体部と、このノズル本体部に上流側から供給される圧縮気体の流れと同方向に前記原料溶液を吐出する液供給管とを有し、前記液供給管の吐出口が前記ノズル本体部の内側壁面から離れた前記スロート部の下流側に配置され、前記圧縮気体が前記スロート部で音速となる特性を有する。
【００１０】
本発明の晶析方法は、溶媒に特定の成分を含有させた原料溶液を対象として、溶媒に前記成分が溶解状態で含まれる液相から前記成分を固体粒子の形態で析出させる晶析方法であって、前記原料溶液を供給する溶液供給工程と、供給された前記原料溶液を圧縮気体を用いた微粒化ノズルによって微細液滴化して噴出させる液滴噴出工程と、前記噴出された微細液滴が凝集して液化した処理済み溶液を回収する回収工程とを含み、前記液滴噴出工程にて微細液滴の温度低下および溶媒の蒸散によって当該微細液滴内の前記液相における前記成分の濃度の過飽和度を上昇させて前記成分を固体の形態で析出させる晶析過程を実行する。
【発明の効果】
【００１１】
本発明によれば、溶媒に特定の成分を含有させた原料溶液を対象として、溶媒に成分が溶解状態で含まれる液相から成分を固体粒子の形態で析出させる晶析過程において、供給された原料溶液を圧縮気体を用いた微粒化ノズルによって微細液滴化して噴出させ、噴出された微細液滴が凝集して液化した処理済み溶液を回収し、微細液滴化における微細液滴の温度低下および溶媒の蒸散によって当該微細液滴内の液相における成分の濃度の過飽和度を上昇させて成分を固体の形態で析出させることにより、晶析操作において微細サイズの高品質の微細粒子を高効率かつ低コストで製造することができる。
【図面の簡単な説明】
【００１２】
【図１】本発明の一実施の形態の晶析装置の構成を示すブロック図
【図１Ａ】本発明の一実施の形態の晶析装置の構成を示すブロック図
【図２】本発明の一実施の形態の晶析装置に用いられる微粒化ノズルの構造および機能を示す断面図
【図３】本発明の一実施の形態の晶析装置に用いられる微粒化ノズルの特性の説明図
【図４】本発明の一実施の形態の晶析方法における溶媒中の分離対象成分の溶解度および微粒化ノズルによる過飽和状態生成の説明図
【図５】本発明の一実施の形態の晶析方法の工程説明図
【図６】本発明の一実施の形態の晶析装置による晶析例を示す画像図
【図７】本発明の一実施の形態の晶析方法における晶析粒子の電子顕微鏡写真を示す画像図
【図８】本発明の一実施の形態の晶析方法における晶析粒子の粒径分布を示すグラフ
【図９】本発明の一実施の形態の晶析方法における界面活性剤の添加量と結晶粒子の平均粒径との関係を示すグラフ
【図１０】本発明の一実施の形態の晶析方法における晶析粒子の電子顕微鏡写真を示す画像図
【図１１】本発明の一実施の形態の晶析方法における晶析粒子の電子顕微鏡写真を示す画像図
【図１２】本発明の一実施の形態の晶析方法における晶析粒子の電子顕微鏡写真を示す画像図
【図１３】本発明の一実施の形態の晶析方法における晶析粒子の電子顕微鏡写真を示す画像図
【発明を実施するための形態】
【００１３】
次に本発明の実施の形態を図面を参照して説明する。まず図１を参照して、晶析装置１の構成を説明する。晶析装置１は、溶媒に特定の晶析対象の成分を含有させた原料溶液を対象として、溶媒に晶析対象の成分が溶解状態で含まれる液相からこの成分を固体の形態で析出させて分離する機能を有するものである。
【００１４】
図１（a）において晶析装置１は、原料溶液供給部２、微粒化ノズル７、噴射容器１０、および回収容器１２より構成される。原料溶液供給部２（溶液供給手段）は貯液タンク３を備えており、貯液タンク３は晶析操作における分離の対象となる成分を含有した原料溶液４を貯留する。原料溶液４は制御部１６によって制御されるポンプ６によって液吸引管５ａを介して吸引され、原料溶液液供給管５ｂを介して所定の供給圧力で、噴射容器１０の頂部１０ｂに装着された微粒化ノズル７に供給される。
【００１５】
貯液タンク３は温調部１５を備えており、制御部１６によって温調部１５を制御することにより、微粒化ノズル７に供給される原料溶液４を予め所定の温度に調整することができる。温調部１５および制御部１６は原料溶液４の温度を調整する液温度調整手段を構成し、本実施の形態においては溶液供給手段は微粒化ノズル７に供給される原料溶液４の温度を調整する液温度調整手段を備えた形態となっている。
【００１６】
ここで、晶析操作の対象となる原料溶液４および原料溶液供給部２における供給方法について、図１（ｂ）を参照して説明する。まず本実施の形態において晶析による分離の対象となる晶析成分１９は、第１の容器１７に収容された第１の溶媒１８に溶解した溶液の形態で供給される。第１の溶媒１８は晶析成分１９の良溶媒であり、所望の濃度で第１の容器１７を溶解する特性を有している。ここでは、貯液タンク３に供給するに際して、第１の溶媒１８に加えて晶析成分１９を予め規定された所定の溶解度を超えて溶解しない特性を有する貧溶媒が添加される。すなわち貧溶媒としての第２の溶媒２１を容れた第２の容器２０が準備され、これらを混合した混合溶媒の形で貯液タンク３内に原料溶液４として供給される。原料溶液４内では、第１の溶媒１８に晶析成分１９が溶解した液相が、第２の溶媒２１内に分散した状態で存在する。
【００１７】
晶析成分と貧溶媒である第２の溶媒２１を混合した貯液タンク３で晶析してしまう場合には、図１Ａに示す構成の晶析装置１Ａを用いる。すなわち、晶析成分１９が良溶媒である第１の溶媒１８に溶解した溶液を第１の容器１７に収容し、この溶液を原料溶液供給部２より供給する。そして貧溶媒である第２の溶媒２１を第２の容器２０に収容し、原料溶液供給部２とは別途に供給する。すなわち、第２の溶媒２１は制御部１６によって制御されるポンプ６ｂによって液吸引管５ｃを介して吸引され、第２の溶媒供給管５ｄを介して所定の供給圧力で、噴射容器１０の頂部１０ｂに装着された微粒化ノズル７に供給される。
【００１８】
微粒化ノズル７は、エア供給源８から送気管９を介して送給される圧縮空気によって、原料溶液供給部２から供給された原料溶液４を微細液滴化する機能を有している。制御部１６によってエア供給源８を制御することにより、微粒化ノズル７に供給される圧縮空気の圧力を調整することができる。これにより、微粒化ノズル７によって噴射される微細液滴４ａの少なくとも粒径（液滴サイズ）を含む噴霧条件を調整することが可能となっている。したがってエア供給源８および制御部１６は、微粒化ノズル７による噴霧条件を調整する噴霧条件調整手段として機能する。
【００１９】
微粒化ノズル７によって噴射されて微粒化された原料溶液４は、ミクロンオーダーの粒径の微細液滴４ａとなって噴射容器１０の噴射空間１０ａ内に収容される。したがって噴射容器１０は、噴出された微細液滴４ａを収容する収容容器として機能する。本実施の形態においては、この微細液滴化の過程は晶析対象の晶析成分１９を固体の形態で析出させる晶析過程となっている。すなわち微細液滴化の過程にて微細液滴４ａの温度低下および溶媒の蒸散によって、当該微細液滴４ａ内の液相における成分濃度の過飽和度が上昇し、晶析対象の成分を固体の形態で析出させる。
【００２０】
噴射された微細液滴４ａは噴射容器１０内に配設された液滴衝突板１１に衝突した後、凝集して液化した処理済み溶液４＊となる。そして処理済み溶液４＊は噴射容器１０の下部に設けられた回収孔１０ｃを介して回収容器１２内に回収される。回収孔１０ｃおよび回収容器１２は、微細液滴４ａが凝集して液化した処理済み溶液４＊を回収する回収部となっている。なお、回収容器１２内に回収された処理済み溶液４＊に対して超音波を作用させる超音波照射部を備えるようにしてもよい。これにより、処理済み溶液４＊内で析出した固体粒子の粒径を均一化する効果を得ることができる。
【００２１】
回収された処理済み溶液４＊は、制御部１６によって制御される濃度調整部１４に、戻り配管１３ａを介して送られる。濃度調整部１４は処理済み溶液４＊を対象として所定の濃度調整を行い、濃度調整後の処理済み溶液４＊はさらに戻り配管１３ｂを介して再度原料溶液供給部２の貯液タンク３に戻される。すなわち戻り配管１３ａ、１３ｂ、濃度調整部１４および制御部１６は、濃度調整が行われた処理済み溶液４＊を溶液供給手段に戻す液戻し手段となっており、同一の原料溶液４に対して晶析過程を複数回反復して実行するようになっている。
【００２２】
次に図２を参照して、微粒化ノズル７の構造および機能を説明する。図２に示すように、微粒化ノズル７は円筒形状のノズル本体部７ａを主体としており、ノズル本体部７ａには長手方向に貫通して内部流路孔２２が形成されている。内部流路孔２２の上流側は、送気管９が接続されて圧縮空気（矢印ａ）が導入される導入部２２ａとなっている。導入部２２ａの下流側には、内部流路孔２２の流路径が流れ方向に沿って絞られたコンバージェント部２２ｂ、流路径が最も小さく絞られたスロート部２２ｃ、流路径が拡大するダイバージェント部２２ｄおよび流路径が漸増する加速部２２ｅが圧縮空気の流れ方向に順次設けられている。加速部２２ｅがノズル本体部７ａの端部に到達した開口は、微細液滴４ａを含む噴流を噴射する噴射口７ｂとなっている。
【００２３】
上述構成の微粒化ノズル７は、コンバージェント部２２ｂ、スロート部２２ｃおよびダイバージェント部２２ｄを有するラバールノズルを形成している。このラバールノズルは、公知技術である特性曲線法を用いて、圧縮気体を適切に断熱膨張させ原料溶液４を微粒化して低温に冷却可能な形状に設計（解析）される。ノズル本体部７ａはＰＴＦＥ樹脂などの樹脂や金属で形成されており、一体成形あるいは適宜分割して成形されたものを一体化して製作される。スロート部２２ｃの直径は例えば３〜１０ｍｍの範囲から適宜設定され、スロート部２２ｃから噴射口７ｂまでの距離は、例えば１００〜３００ｍｍの範囲で圧縮空気を加速するのに十分な距離に設定される。
【００２４】
すなわち圧縮空気は、スロート部２２ｃで音速程度の流速となるように圧力が調整された後、亜音速（例えば５０ｍ／ｓｅｃ程度）でコンバージェント部２２ｂに供給され、コンバージェント部２２ｂで加速されてスロート部２２ｃで音速（３３０ｍ／ｓｅｃ程度）となり、ダイバージェント部２２ｄでさらに加速されて、例えば４００〜５００ｍ／ｓｅｃ程度の超音速まで加速される。スロート部２２ｃの上流側には、原料溶液４を圧縮空気の流れと同方向に吐出する液供給管２３が設けられている。原料溶液供給部２において温調部１５によって加熱されて所定温度に消温された原料溶液４は、予め設定された規定量で原料溶液供給管５ｂを介して供給される。供給された原料溶液４は、液供給管２３の先端部の吐出口２３ａから吐出されて微小な微細液滴４ａとなり、圧縮空気とともに下流側へ高速で流動する。
【００２５】
液供給管２３の吐出口２３ａは、スロート部２２ｃの近傍且つ内部流路孔２２の内側壁面から離れた位置、例えばスロート部２２ｃの中心から上流方向および下流方向にそれぞれスロート部２２ｃの内径の５倍の長さの範囲以内である吐出口配置範囲内に配置される。このように、液供給管２３の吐出口をノズル本体部７ａの内側壁面から離れたスロート部２２ｃの近傍に配置することにより、吐出された原料溶液４が微粒化した微細液滴４ａがノズル本体部７ａの内側壁面に形成される境界層領域の影響を受けにくくなり、これにより微細液滴４ａの速度低下を抑えて十分に加速することができる。
【００２６】
なお、液供給管２３の吐出口２３ａの位置については、スロート部２２ｃの下流側に設けることが望ましい。スロート部２２ｃの上流側に吐出口２３ａを設けると、吐出口２３ａから吐出された原料溶液４の微細液滴４ａがスロート部２２ｃの内壁面に付着しやすく、微粒化ノズル７を連続して稼働させる過程において付着物が堆積して圧縮空気や微細液滴４ａの流動を妨げ微粒化効率を低下させる一因となるからである。
【００２７】
微粒化ノズル７内における噴流の加速過程について説明する。導入部２２ａに駆動エアとして設定圧（例えば０．５ＭＰａ）で供給された圧縮空気の流れは、まずコンバージェント部２２ｂによって加速され（矢印ｂ）、音速程度の流速でスロート部２２ｃを通過する。そしてスロート部２２ｃからダイバージェント部２２ｄ内に移動することにより圧力が低下してさらに加速され（矢印ｃ）る。そして液供給管２３の吐出口２３ａから吐出され圧縮空気の流れによって微粒化した微細液滴４ａは、徐々に拡径する加速部２２ｅ内で加速されながら下流側へ高速で流動し（矢印ｄ）、微粒化ノズル７の噴射口７ｂから外部へ噴射される（矢印ｅ）。加速部２２ｅにおける拡径度合いは、内部流路孔２２の内側壁面付近に形成される境界層領域の厚みを考慮して決定される。
【００２８】
一般に流体の円管内流れにおいては、管内壁面付近で流れの状態が変化する境界層が形成され、この境界層領域では流速が低下する。そして管内径が一定の円管内流れの場合には、管出口付近で境界層領域が拡がり、この結果流れの中心付近での流速の低下が生じる。これに対し、この境界層領域を考慮して流れ方向に徐々に拡径した加速部２２ｅを設けることにより、境界層領域における流速低下の影響を抑えることができ、噴射口７ｂ付近でも高速の流れを広い範囲で確保できるようになっている。
【００２９】
次に図３を参照して、晶析装置１に用いられる微粒化ノズル７の特性について説明する。図３（ａ）に示すように、微粒化ノズル７において液供給管２３の吐出口２３ａから吐出された微細液滴４ａは、圧縮空気によって内部流路孔２２内をノズル軸方向に流下する。図３（ｂ）、図３（ｃ）、図３（ｄ）は、平均的な微細液滴４ａの流速Ｖ、粒径Ｄ、液滴温度Ｔのノズル軸方向の変化の状態を示している。ここでは吐出口２３ａの位置をＬ＝０とする距離Ｌに沿う変化を示している。ここで位置Ａは，スロート部２２ｃからダイバージェント部２２ｄに遷移する位置であり、位置Ｂは加速部２２ｅによって超音速域に加速されて略最大速度に達する位置を示している。
【００３０】
図３（ｂ）に示すように、流速Ｖは位置Ａにおいて音速を超える速度Ｖ１となっており、距離Ｌに沿って加速されて噴射口７ｂの手前の位置Ｂにおいて、最大速度に近い速度Ｖ２となる。そして噴射口７ｂから外部へ噴射された後は、圧縮空気の流速は周囲空気を巻き込むことにより低下する。
【００３１】
このような流速Ｖの変化に伴って、微細液滴４ａの粒径Ｄは、図３（ｃ）に示すように変化する。すなわち、微細液滴４ａは、吐出口２３ａから吐出された後、内部流路孔２２内を流下する過程で加速されるとともに、流動する圧縮空気と微細液滴４ａとの速度差によって生じる駆動力によって微粒化されるとともに、原料溶液４中の溶媒成分の蒸発が促進される。
【００３２】
これにより、微細液滴４ａの流速Ｖが漸増するダイバージェント部２２ｄ、加速部２２ｅの範囲では、微細液滴４ａには微粒化作用および溶媒量の減少作用が継続して働き、粒径Ｄは位置Ａにおける粒径Ｄ１から徐々に減少し、位置Ｂにおいて粒径Ｄ２となる。さらに、圧縮空気が噴射口７ｂから外部へ噴射されると周囲の空気を巻き込むことによって圧縮空気の流速は急激に減速するため、この減速による微細液滴４ａと周囲空気との速度差によって微細液滴４ａには微粒化作用が働き、粒径Ｄはさらに小さくなる。
【００３３】
このように微細液滴４ａが加速され微粒化される過程において、微細液滴４ａの液滴温度Ｔは、微粒化ノズル７の流路形状の特性による断熱膨張によって変化する。すなわち図３（ｄ）に示すように、位置Ａにおける温度Ｔ１から徐々に低下し、位置Ｂにおいて温度Ｔ２まで冷却される。本実施の形態においては、上述のような微粒化ノズル７の特性を利用して、原料溶液４から晶析成分１９を効率よく晶析により分離するようにしている。
【００３４】
図４は、微粒化ノズル７を利用した晶析過程での、原料溶液４内における晶析成分１９の濃度Ｃ（横軸で示す）と液滴温度Ｔ（縦軸で示す）との関連を、溶解度曲線と関連づけて示したグラフである。このグラフには、晶析成分１９が原料溶液４内に未飽和状態で溶解している〔未飽和領域〕Ｒ１と、晶析成分１９が原料溶液４内に過飽和状態で溶解している〔過飽和領域〕Ｒ２が存在する。これらの領域の境界は原料溶液４における晶析成分１９の溶解度曲線であり、原料溶液４の状態が〔未飽和領域〕Ｒ１から溶解度曲線を超えて〔過飽和領域〕Ｒ２に遷移すると、原料溶液４内の晶析成分１９が液相から固体として析出を開始する晶析現象が発生する。
【００３５】
ここで〔未飽和領域〕Ｒ１、〔過飽和領域〕Ｒ２にそれぞれ存在するデータ点（Ａ），データ点（Ｂ）は、図３（ａ）における位置Ａ、位置Ｂにおける原料溶液４の状態に相当する。すなわちデータ点（Ａ），データ点（Ｂ）では、それぞれ原料溶液４は粒径Ｄ１，Ｄ２の微細液滴４ａが温度Ｔ１，Ｔ２、速度Ｖ１，Ｖ２で流動している状態にあり、微細液滴４ａ内における晶析成分１９はそれぞれ濃度Ｃ１，Ｃ２の状態で原料溶液４に溶解している。
【００３６】
本実施の形態に示す微粒化ノズル７を用いた晶析過程においては、微細液滴４ａとなった微細液滴４ａは、〔未飽和領域〕Ｒ１に属するデータ点（Ａ）の状態から，〔過飽和領域〕Ｒ２に属するデータ点（Ｂ）の状態に移行する（矢印ｆ）。この微細液滴４ａの状態の変化において、微細液滴４ａは温度Ｔ１よりもΔＴ低い温度Ｔ２まで冷却される。ここで、温度Ｔ２における晶析成分１９の原料溶液４に対する飽和濃度は、溶解度曲線によって規定される濃度Ｃ３であるが、実際には微細液滴４ａはデータ点（Ｂ）の状態にあり、濃度Ｃ３の晶析成分１９が含有されている。すなわち、データ点（Ｂ）の状態では、微細液滴４ａは飽和濃度を超えた過飽和の状態にあり、過飽和の度合いを示す過飽和度（ここでは実際の濃度を飽和濃度で除した値で定義）は、Ｃ２／Ｃ３となる。
【００３７】
晶析操作では、固体を結晶として効率よく析出させるためには、晶析の駆動力である過飽和度を極力高めることが求められる。本実施の形態においては、微粒化ノズル７によって原料溶液４を噴射することによって微細液滴４ａの粒径Ｄを微細化するとともに温度Ｔを低下させるプロセスを用いていることから、従来技術による過飽和状態の生成と比較して、高い過飽和度を実現している。
【００３８】
すなわち単に原料溶液４を冷却する従来技術で、データ点（Ａ）の状態から原料溶液４を温度Ｔ２まで冷却（矢印ｇ参照）した場合の濃度Ｃ１と比較して、本実施の形態における濃度Ｃ２は大幅に高く、高い過飽和度が得られる。さらに本実施の形態においては、原料溶液４が吐出して生成される微細液滴４ａは、データ点（Ｂ）の状態になる過程において粒径Ｄが微細化していることから、微細液滴４ａ内での晶析によって取得される固体粒子は、サイズのばらつきが少ない微細粒子の形で生成される。
【００３９】
以下、晶析装置１を用いて前述構成の原料溶液４を対象として、溶媒に分離対象の成分が溶解状態で含まれる液相からこの成分を固体の形態で析出させて分離する晶析方法について、各図を参照して説明する。
【００４０】
この晶析方法においては、まず原料溶液供給部２の貯液タンク３に収容された原料溶液４を微粒化ノズル７に供給する（溶液供給工程）。ここでは、溶媒として分離対象の晶析成分１９を溶解する第１の溶媒１８（良溶媒）とこの晶析成分１９を予め規定された溶解度を超えて溶解しない第２の溶媒２１（貧溶媒）とを混合した混合溶媒を用いる例を示している。
【００４１】
本実施の形態では、分離対象の晶析成分１９がフェニトインであり、晶析成分１９を溶解する良溶媒である第１の溶媒１８としてエタノールを用い、さらにエタノールにフェニトインを溶解した溶液に晶析成分１９の貧溶媒である水を加えて、エタノールと水の混合物である混合溶媒に晶析成分１９を溶解させた組成の原料溶液４を用いるようにしている。そしてこの溶液供給工程においては、微粒化ノズル７に供給される原料溶液４の温度を、所定温度（ここでは７０℃）に調整するようにしている。
【００４２】
本実施の形態においては、エタノールにフェニトインを溶解した溶液に界面活性剤、例えばポリオキシエチレンソルビタンモノオレエート（商品名ＴＷＥＥＮ８０）、以下単に「ＴＷＥＥＮ８０」と記述する。）を加えて安定させた後に貧溶媒である水と混合し、原料溶液４の微粒化操作前に晶析成分１９が板状晶析体として析出沈殿することを防止するようにしている。なお、分離対象の晶析成分１９および第１の溶媒１８の組み合わせによっては、単に晶析成分１９を第１の溶媒１８に溶解させた溶液を原料溶液４として供給することも可能である。
【００４３】
次いで、供給された原料溶液４を圧縮気体を用いた微粒化ノズル７によって微細液滴化して噴出させる（液滴噴出工程）。この液滴噴出工程においては、微粒化ノズル７に供給される圧縮気体の圧力を制御することにより、少なくとも微細液滴４ａの液滴サイズを含む噴霧条件を調整するようにしている。図５（ａ）は、この液滴噴出工程において噴出され、図３（ａ）に示す位置Ａに存在する微細液滴４ａを示している。すなわちこの微細液滴４ａは図４に示す〔未飽和領域〕Ｒ１に属するデータ点（Ａ）における状態に対応して、粒径Ｄ１、温度Ｔ１となっている。
【００４４】
そしてこの微細液滴４ａは速度Ｖ１から加速されながら下流へ流動し、位置Ａから位置Ｂへ流動する過程においてさらに微細化される。図５（ｂ）は微細液滴４ａが、図４に示す〔過飽和領域〕Ｒ２に属するデータ点（Ｂ）に移動した状態に対応しており、微細液滴４ａはＤ１よりも小さい粒径Ｄ２に変化し、温度Ｔ２に冷却された状態となっている。この粒径サイズの縮小は、微細液滴４ａの流動過程における液滴の分散や液滴内の溶媒の蒸発によって生じ、温度低下は微粒化ノズル７内における断熱膨張によって生じる。
【００４５】
上述の微細液滴４ａの状態変化によって、微細液滴４ａ内における晶析成分１９の濃度が上昇するとともに、微細液滴４ａが温度Ｔ１から温度Ｔ２に冷却されることにより、晶析成分１９の過飽和度が上昇する。これにより、第１の溶媒１８内に液相状態で溶解していた晶析成分１９は、第１の溶媒１８と第２の溶媒２１の界面に固体粒子として析出を開始する。すなわち液滴噴出工程にて、微細液滴４ａの温度低下および溶媒の蒸散によって当該微細液滴４ａ内の第１の溶媒１８の液相における晶析成分１９の濃度の過飽和度を上昇させて、晶析成分１９を固体の形態で析出させる（晶析過程）。
【００４６】
このようにして第１の溶媒１８の界面に晶析成分１９が析出した状態の微細液滴４ａは、微粒化ノズル７の噴射口７ｂから噴射空間１０ａ内に噴射され、図５（ｃ）に示すように、液滴衝突板１１に向かって衝突する（矢印ｈ）。これにより、固体粒子状態の晶析成分１９が液滴衝突板１１との衝突時の物理的な衝撃によって、より小さい微細粒子に破砕される。
【００４７】
そしてこれらの破砕された晶析成分１９を含む微細液滴４ａは噴射空間１０ａ内で凝集して液化し、処理済み溶液４＊となって下方の回収孔１０ｃを介して回収容器１２内に回収される（回収工程）。すなわち上述の実施例では、噴出された微細液滴４ａが凝集して液化した処理済み溶液４＊を回収する回収工程において、微粒化ノズル７から噴出された微細液滴４ａを液滴衝突板１１に衝突させた後に回収するようにしている。
【００４８】
この後、回収容器１２内の処理済み溶液４＊に対して超音波を作用させて、内部で微細気泡を発生させることにより、晶析成分１９の固体粒子を均一化する。さらに濃度調整部１４によって濃度調整を実行した後の処理済み溶液４＊は、再度原料溶液供給部２に戻されて貯液タンク３内に戻し入れされる。そして戻された処理済み溶液４＊は微粒化ノズル７によって再度噴射され、前述の晶析過程が複数回反復して実行される。
【００４９】
図６は、フェニトインを晶析成分１９として上述の晶析過程を用いた処理を複数回（ここでは処理回数３回）実行した結果をＦＥＳＥＭ観察した画像である。この試験例では、分取した観察対象の処理液をポリビニルピロリドンＫ-３０の３０ｗｔ％水溶液（ＰＶＰ水溶液）に投入した後に観察対象とした。図６（ａ）は、未処理の原料溶液４を冷却などの方法によって過飽和にした状態を示している。この例では、原料溶液４からは巨大な針状のフェニトインが析出しており、このままでは所望の粒度の製品として使用できないことが判る。
【００５０】
図６（ｂ）は、前述組成の原料溶液４を対象として微粒化ノズル７を用いた晶析過程を１回実行した結果を示している。この観察例では、フェニトインはＰＶＰ水溶液の部分からは析出しておらず、フェニトインが飽和したエタノール溶液が界面活性剤によって囲まれた領域に対応すると考えられる円形形状内部のみで析出している。このため、析出したフェニトインの粒子サイズは上述の円形形状のサイズに対応した小サイズとなっている。
【００５１】
さらに図６（ｃ）は、同一の処理済み溶液４＊を対象として上述の晶析過程を３回反復して実行した結果を示している。この観察例では、フェニトインが析出した円形形状のサイズが図６（ｂ）に示す例よりも小さくなり、析出したフェニトインの粒子サイズはさらに微少化している。本実施の形態による例では、上述処理を３回反復することにより、３００ｎｍ程度の粒子サイズのフェニトイン粒子が得られている。
【００５２】
以下、上述のようにフェニトインを晶析対象とした実施例の詳細について説明する。ここでは、界面活性剤の添加量、エア圧力、溶質濃度、エア温度などの種々の条件を変化させた複数の実施例および晶析結果について説明する。
【００５３】
（実施例１）
ここで述べる実施例１は、本発明における最良の形態と位置づけられるものであり、以下の条件にて実行された晶析処理を示す。すなわち、フェニトインの良溶媒であるエタノール７００ｇに、１．３ｇのＴＷＥＥＮ８０を添加し、７０℃に加熱した。このエタノール−ＴＷＥＥＮ８０溶液にフェニトイン（平均粒径２０μｍ）１３ｇを添加し、フェニトインが溶解したことを確認して再び７０℃で一晩保持した。
【００５４】
この後、一晩保持したエタノール−ＴＷＥＥＮ８０−フェニトイン溶液５００ｍＬを分取し、予め７０℃に加温した貧溶媒である水５００ｍＬを添加したものを原料溶液４とした。そしてこの原料溶液４をロータリーシェイカーで３０秒程撹拌し、再び７０℃で１時間保持してから晶析操作を行った。晶析条件は、エア圧力を１．４ＭＰａ、エア温度を１０℃とし、原料溶液温度を７０℃、原料供給量を１００ｍＬ／ｍｉｎ．とした。晶析処理後の原料溶液４の温度は２〜３℃であった。
【００５５】
図７は晶析した粒子の電子顕微鏡写真、図８は晶析した粒子の粒径分布である。晶析した粒子は平均粒径が０．３１μｍのシリンダー状の粒子であり、９０体積％以上の粒子がサブミクロンサイズの粒子であった。
【００５６】
（実施例２）
ここでは、ＴＷＥＥＮ８０の添加量が晶析結果に及ぼす影響を評価した。すなわち、実施例１におけるＴＷＥＥＮ８０の添加量をフェニトインの重量に対して１％、３．３％、１０％、３３％、１００％、３３０％、１０００％となるように添加したエタノール−ＴＷＥＥＮ８０溶液を作製し、その他は実施例１と同じ条件で晶析操作を行った。
【００５７】
図９は横軸をＴＷＥＥＮ８０添加量、縦軸を晶析粒子の平均粒径としたグラフである。晶析操作によって得られる晶析粒子の平均粒径には、フェニトインに対するＴＷＥＥＮ８０の添加量への依存性があり、より微少な平均粒径を得る上での最適値が存在した。
【００５８】
（実施例３）
ここでは、エア圧力が晶析結果に及ぼす影響を評価した。すなわち、実施例１におけるエア圧力を０．３ＭＰａ（噴射速度が亜音速となるエア圧力）とし、その他は実施例１と同じ条件で晶析操作を行った。晶析後の原料溶液４の温度は２〜３℃であった。図１０は晶析粒子の電子顕微鏡写真である。エア圧力を１．４ＭＰａ（噴射速度が超音速となる領域）とした実施例１に比べて大きな粒子が晶析していた。
【００５９】
（実施例４）
ここでは、良溶媒／貧溶媒比が晶析結果に及ぼす影響を評価した。すなわち、実施例１におけるエタノール−ＴＷＥＥＮ８０−フェニトイン溶液（良溶媒）と水（貧溶媒）との比（良溶媒／貧溶媒）を、体積比で５０／５０、７０／３０、９０／１０、１００／０とし、その他は実施例１と同じ条件で晶析操作を行った。
【００６０】
図１１は晶析粒子の電子顕微鏡写真であり、図１１（ａ）、（ｂ）、（ｃ）は、良溶媒／貧溶媒比がそれぞれ５０／５０、７０／３０、９０／１０の場合を示している。原料溶液４中の貧溶媒である水の比が高くなるほど微細な粒子が晶析した。比を１００／０とした場合の晶析粒子は巨大な針状粒子であった。
【００６１】
（実施例５）
ここでは、溶質濃度が晶析結果に及ぼす影響を評価した。すなわち、実施例１のエタノール−ＴＷＥＥＮ８０−フェニトイン溶液におけるフェニトインの濃度を、０．５％、１．５％、６％、ＴＷＥＥＮ８０の添加量をフェニトインの重量に対して１０％とし、エタノール−ＴＷＥＥＮ８０−フェニトイン溶液と水の比を体積で７０／３０とし、その他は実施例１と同じ条件で晶析操作を行った。
【００６２】
図１２は晶析粒子の電子顕微鏡写真であり、図１２（ａ）、（ｂ）、（ｃ）は、フェニトインの濃度がそれぞれ、０．５％、１．５％、６％の場合を示している。粒子濃度が高くなるにつれて微細な粒子が晶析していた。
【００６３】
（実施例６）
ここでは、エア温度が晶析結果に及ぼす影響を評価した。すなわち、実施例１におけるエア温度を３０℃とし、その他は実施例１と同じ条件で晶析操作を行った。晶析後の原料溶液の温度は１５℃であった。このときの粒子の平均粒径は０．５μｍであった。
【００６４】
（実施例７）
この実施例７は、良溶媒、貧溶媒を別投入することが晶析結果に及ぼす影響を評価するために行われた。すなわち、実施例１においてエタノール−ＴＷＥＥＮ８０−フェニトイン溶液のみを液供給管より供給し、貧溶媒である水をノズル上流部に別途供給管を設けてエタノール−ＴＷＥＥＮ８０−フェニトイン溶液と水の比が５０／５０になるように供給した。この場合の晶析粒子の平均粒径は０．３５μｍであった。
【００６５】
（比較例１）
さらに比較例として、回分晶析による晶析操作を試行した。ここでは実施例１の原料溶液４を２℃の恒温槽に４８時間静置した後に晶析操作を行った。図１３は晶析粒子の電子顕微鏡写真である。幅１０μｍ、長さ６０μｍの板状粒子が晶析していた。
【００６６】
なお本発明において界面活性剤は微細粒子を晶析する上で必要不可欠であるが、実施例２にて示したように、過剰量の界面活性剤は微細化を阻害した。さらに必要に応じて、結晶成長阻害剤を添加してもよい。
【００６７】
本発明では如何なる量の原料溶液４を用意しても、噴射によって必ず平均１０μｍ程度の液滴形状、すなわちマイクロ空間が形成され、すべての液滴を瞬時に低温にすることができる。従って回分式晶析などにみられるスケールアップに伴う冷却速度の低下や温度不均一は発生せず、常に均一な過飽和状態を実現できる。また、エアの供給温度を制御することにより晶析処理後の原料溶液の温度を容易に制御でき、精緻な晶析温度プロファイルを実現できる。
【００６８】
本発明では、貧溶媒を添加することにより微細な粒子を晶析させることができる。またその添加方法は原料溶液として予め混合されていてもよく、各々別系統から噴射しても同等の微細な粒子が得られる。
【００６９】
以上詳述したように、本実施の形態に示す晶析装置および晶析方法では、溶媒に晶析対象となる特定の成分を含有させた原料溶液４を対象として、溶媒に成分が溶解状態で含まれる液相から成分を固体の形態で析出させて分離する晶析過程において、供給された原料溶液４を圧縮気体を用いた微粒化ノズル７によって微細液滴化して噴出させ、噴出された微細液滴４ａが凝集して液化した処理済み溶液４＊を回収し、微細液滴化における微細液滴４ａの温度低下および溶媒の蒸散によって当該微細液滴内の液相における成分の濃度の過飽和度を上昇させて成分を固体の形態で析出させるようにしている。これにより、晶析操作において、微粒化ノズル７によって原料溶液４を噴射して微細液滴化するという単純な操作によって、サブミクロンの有機結晶を低環境負荷かつ低コストで得ることができる。
【００７０】
なお上述実施例では、分離対象の晶析成分１９がフェニトインであり、晶析成分１９を溶解する良溶媒である第１の溶媒１８としてエタノールを用い、さらにエタノールにフェニトインを溶解した溶液に晶析成分１９の貧溶媒である水を加えた組成の原料溶液４を対象としているが、本発明は上述組成に限定されるものではなく、過飽和度を駆動力とする晶析操作であれば、分離対象の晶析成分と溶媒との組み合わせは適宜選定することができる。
【産業上の利用可能性】
【００７１】
本発明の晶析装置および晶析方法は、晶析操作において微細サイズの高品質の微細粒子を低環境負荷かつ低コストで製造することができるという効果を有し、溶媒に特定の成分を含有させた原料溶液から分離対象の成分を固体の形態で析出させて分離する分野において有用である。
【符号の説明】
【００７２】
１  晶析装置
２  原料溶液供給部
３  貯液タンク
４  原料溶液
４ａ  微細液滴
４＊  処理済み溶液
７  微粒化ノズル
７ａ  ノズル本体部
８  エア供給源
１０  噴射容器
１１  液滴衝突板
１２  回収容器
１８  第１の溶媒
１９  晶析成分
２１  第２の溶媒
２２ａ  導入部
２２ｂ  コンバージェント部
２２ｃ  スロート部
２２ｄ  ダイバージェント部
２３  液供給管
【図１】
2015167891.tif 000003
【図１Ａ】
2015167891.tif 000004
【図２】
2015167891.tif 000005
【図３】
2015167891.tif 000006
【図４】
2015167891.tif 000007
【図５】
2015167891.tif 000008
【図６】
2015167891.tif 000009
【図７】
2015167891.tif 000010
【図８】
2015167891.tif 000011
【図９】
2015167891.tif 000012
【図１０】
2015167891.tif 000013
【図１１】
2015167891.tif 000014
【図１２】
2015167891.tif 000015
【図１３】
2015167891.tif 000016